또한 표면 처리 액 으로서 표 2 에 나타내 는 농도 의 A - 12 : 인산 에스테르 계 처리 액 을 사용 하 여 , 양극 전해 ( 표 2 에 기재 된 전해 전위 , 정 전압 전해 ) 를 2 초 행하 고 , 도금 표면 에 표면 처리 를 행하 였 다 . 실시 예 1 ∼ 7 및 비 교예 2 , 4 ∼ 6 에 대해서 는 , 처리 액 건욕 시 에 초음파 교반 을 행하 고 , 그것 으로부터 당해 전해 를 실시 하 였 다 . 처리 액 의 초음파 교반 조건 은 , 초음파 분산 기에 의한 교반 ( 초음파 주파수 : 20 ㎑, 초음파 출력 : 500 W 로 10 분 간 실시 ) 으로 하 였 다 . 이 들 의 처리 후 에 , 시료 를 2 초간 침지 후 , 온풍 에 의해 건조 하 였 다 .